Brevet FR2915987A1 — publié le 20081114

Pigment inorganique faune et procédé pour la préparation de celui-ci DOMAINE DE L'INVENTION La présente invention concerne un pigment inorganique jaune comprenant des oxydes de métaux alcalino-terreux, de praséodyme et de transition. Plus particulièrement, la présente invention concerne un pigment inorganique jaune ayant la formule générale APr2MoTm,,O6+& (Tm = Ti ou Zr et x= 0 ou 1) dans laquelle A est facultatif et est choisi parmi un ou plusieurs métaux alcalino-terreux [A = Mg, Ca, Sr ou Ba]. La présente invention concerne en outre un procédé pour la préparation de pigment inorganique jaune de formule générale APr2MoTmXO6+& (Tm = Ti ou Zr et x= 0 ou 1) dans laquelle A est facultatif et est choisi parmi un ou plusieurs métaux alcalino-terreux [A = Mg, Ca, Sr ou Ba]. Le pigment inorganique jaune est adapté pour des applications de coloration d'une grande variété de substrats, par exemple, des peintures, des vernis, des plastiques, des céramiques, etc. CONTEXTE DE L'INVENTION Des pigments inorganiques sont couramment utilisés dans diverses applications telles que des peintures, des encres, des plastiques, des caoutchoucs, des céramiques, des émaux et des verres. Malheureusement, la majorité des colorants actuellement utilisés pour les applications ci-dessus contiennent des métaux toxiques (par exemple, Cr, Co, Cd, Hg, Pb, etc.) qui peuvent affecter de manière indésirable l'environnement et la santé humaine si des niveaux critiques sont dépassés (il peut être fait référence à High Performances Pigments , éd. par H. M. Smith, Wiley-VCH, Weinheim, 2002). Par conséquent, il existe un besoin impérieux de rechercher des colorants respectueux de l'environnement pour le remplacement des pigments inorganiques toxiques, pour utilisation à l'échelle industrielle et qui par ailleurs ne présentent pas les désavantages et inconvénients caractérisant l'état de l'art à ce jour. Le jaune est une couleur particulièrement importante dans le domaine des pigments de céramique et la consommation du jaune dépasse celle de tout autre pigment coloré. Il existe trois importantes familles de pigment jaune : les jaunes étain-vanadium (il peut être fait référence à DCMA 11-22-4), zircon-praséodyme (DCMA 14-43-4), le jaune zircon-vanadium (il peut être fait référence à DCMA 1-01-4). D'autres pigments céramiques jaunes actuellement utilisés tels que Pb2Sb2O7, PbCrO4, CdS sont désormais retirés du marché en raison de leur toxicité (il peut être fait référence à J.A. Badenes, M. Llusar, M.A. Tena, J. Calbo, G. Monros, J. Eur. Ceram. Soc. 2002, 22, 1981-1990). L'utilisation de cristaux de silicate de zirconium dopé au praséodyme en tant que pigment pour utilisation dans des glaçures céramiques a été décrite par C. A. Seabright dans le brevet U.S. n 2 992 123, juillet 1961. Depuis, de nombreux brevets ont été publiés pour des zircons dopés au praséodyme pour des applications en céramique et désormais ils sont fabriqués dans le monde entier. Des particules de pigment stables comprenant des particules de silicate de zirconium dopé au praséodyme, au moins environ 50 pour cent en volume de celles-ci étant dans la plage de taille de 0,2 à 2 pm ont été décrites dans le brevet U.S. 5 316 570, 31 mai 1994, qui peuvent être utilisées pour des plastiques et des peintures. Le brevet U.S. n 5 275 649, 4 janvier 1994, décrit un procédé pour la préparation de pigment jaune inorganique respectueux de l'environnement à base de zircons au praséodyme (ZrSiO4:Pr), qui peut être appliqué à des céramiques en raison de sa stabilité thermique. Cependant, ce pigment requiert des calcinations à haute température (1300 C). Des compositions de pigment jaune/orange non toxiques adaptées pour la coloration d'une grande variété de substrats, par exemple des peintures, des vernis, des céramiques, etc. comprenant une quantité majeure d'oxyde de zirconium et une quantité additive de teneurs en cérium, praséodyme et/ou terbium sous la forme d'oxydes ont été décrites dans le brevet U.S. 5 560 772, 1 er octobre 1996. Les calcinations sont généralement conduites sous une atmosphère d'air en chauffant à au moins 1550 C. Des oxonitrures avec une pérovskite de formule générale LnTaON2, où Ln est un élément terre rare, et qui présentent une couleur jaune orangé à brun rougeâtre avec une brillance renforcée, sont produits en présence d'un agent minéralisant de la série des halogénures de métal alcalin ou alcalino-terreux, par recuit d'un mélange de poudre constitué d'un composé de Ta (V) et d'un composé de Ln dans une atmosphère réductrice d'ammoniac (il peut être fait référence au brevet U.S. 5 693 102, 2 décembre 1997 ; M. Jansen et H.P. Letschert, Nature 2000, 404, 980-982). Cependant, dans la préparation de ces pérovskites, il est nécessaire de chauffer le matériau de départ dans le flux de gaz d'ammoniac toxique et inflammable pendant une longue durée (20 à 60 h). Le brevet U.S. 6 419 735, 16 juillet 2002, décrit un procédé pour la préparation de pigment de sesquisulfure de samarium. Le procédé consiste à faire réagir des composés de samarium, un métal terre rare trivalent, et de métal alcalin ou de métal alcalino-terreux avec un mélange gazeux de sulfure d'hydrogène et de disulfure de carbone. Les compositions de l'invention présentent une couleur jaune intense. Le brevet U.S. 5 336 312, 9 août 1995, décrit un procédé concernant les colorants jaunes représentés par la formule Bi2Ax_1 DxOy dans laquelle : A est choisi dans le groupe constitué de Bi, Ba, Sr, Ca, Y, La ou un mélange de deux ou plus d'entre eux ; D est choisi dans le groupe constitué de V, Mo, Mn, Ti, Ta, Nb, W, Sb, Fe, Cr, Sn, Ce ou un mélange de deux ou plus d'entre eux ; x est un nombre qui est au moins 1 ; y est le nombre d'oxygènes requis pour compenser la valence du bismuth, de A et de D. Les colorants sont utiles pour produire des compositions colorées comprenant : des compositions organiques, des plastiques, des caoutchoucs et des compositions inorganiques telles que des céramiques, des émaux et des compositions de revêtement telles que des peintures et des encres d'impression. Prabhakar Rao et Reddy (il peut être fait référence à Dyes and Pigments, 2004, 63, 169-174) ont décrit des colorants jaune-orange à base d'oxydes de bismuth et de terre rare ayant la formule générale (Bi2O3)1_,(RE2O3), où RE est Y ou Ce avec une composition nominale : x = 0,2 ou 0,5 pour Y ; x = 0,3 ou 0,5 pour Ce. Des pigments inorganiques jaunes constitués de doubles molybdates de cérium et d'un métal alcalin, de formule générale CeM(MoO4)2 dans laquelle M désigne un métal alcalin, de préférence le sodium ont été décrits dans un brevet européen (il peut être fait référence à EP0542343, 19 mai 1993). Le brevet japonais JP2003160742 décrit un procédé pour un pigment jaune au cérium ayant une formule générale : ACe,Ln1_XMo2O8 dans laquelle x est dans la plage de 0 à 1 ; A dans la composition est au moins un choisi dans le groupe constitué de Li, Na, K, Rb et Cs et Ln est au moins un choisi dans le groupe constitué de Y, La, Gd et Lu. Un nouveau pigment jaune sans métal toxique pour remplacer les CdS, PbCrO4 et Pb2Sb2O7 conventionnels, à base de thiosilicates de cérium a été décrit (G. Gauthier, S. Jobic, M. Evain, H.-J. Koo, M.-H Whangbo, C. Fouassier, et R. Brec, Chem. Mater. 2003, 15, 828-837). Cependant, il existe encore des problèmes dans leurs procédés de synthèse. Les conditions de chauffage doivent être contrôlées exactement pour synthétiser les thiosilicates de cérium et ce procédé est trop long (13 jours au minimum). Bien que des pigments jaunes alternatifs à base d'oxyde de cérium et d'autres oxydes de métal de transition aient été décrits, leurs propriétés chromatiques ne sont pas satisfaisantes pour l'utilisation industrielle (il peut être fait référence à T. Masui, H. Tategaki, N. Imanaka, J. Mater. Sci. 2004, 39, 4909-4911 ; Imanaka et al. Chem. Lett. 2005, 34, 1322-1323 ; T. Masui, S. Furukawa, et N. Imanaka, Chem. Lett. 2006, 35, 1032-1033). OBJECTIFS DE L'INVENTION Un but de la présente invention est de proposer un nouveau pigment inorganique jaune qui comprend des oxydes de métaux alcalino-terreux, de praséodyme et de transition (Ti, Zr, Mo ou une combinaison de ces métaux de transition) ayant la formule générale APr2MoTm,,O6+& (M = Ti ou Zr et x= 0 ou 1) et A = Mg, Ca, Sr ou Ba. & est un nombre entier choisi de manière à satisfaire la valence de la formule générale. De préférence & représente 0, 1 ou 2. La présente invention fournit par ailleurs un nouveau pigment inorganique jaune, qui peut être utilisé pour former des objets ou revêtements colorés et peut avoir des applications dans des peintures, des plastiques, des verres, des céramiques et similaire. La présente invention fournit également des pigments jaunes à base d'oxydes de métal alcalino-terreux, de praséodyme et de transition, exempt de métal toxique. RESUME DE L'INVENTION La présente invention propose un pigment inorganique jaune comprenant du praséodyme, du molybdène, des oxydes d'un autre métal de transition choisi parmi le titane, le zirconium et une combinaison de ceux-ci, facultativement avec un métal alcalino-terreux (A) et ledit pigment inorganique jaune obtenu a une formule générale APr2MoTm,O6+& (Tm = Ti ou Zr et x= 0 ou 1). & est un nombre entier choisi de manière à satisfaire la valence de la formule générale. De préférence & représente 0, 1 ou 2. Dans un mode de réalisation de la présente invention le métal alcalino-terreux (A) utilisé est choisi dans le groupe constitué de Mg, Ca, Sr, Ba et une combinaison de ceux-ci. Dans un autre mode de réalisation, le pigment inorganique jaune comprend du praséodyme, du molybdène et au moins un oxyde de métal alcalino-terreux et a une formule générale APr2MoO7 dans laquelle A = Mg, Ca, Sr ou Ba. 30 Dans un autre mode de réalisation le pigment inorganique jaune de formule générale Pr2MoO6 a des coordonnées chromatiques de L* (luminance) = 80,3, a* (l'axe rouge-vert) = -6,5, b* (l'axe jaune-bleu) = 64,6.25 Dans un autre mode de réalisation le pigment inorganique jaune de formule Pr2MoTiO8, a des coordonnées chromatiques de L*= 88,4, a*= -13,7, b*= 43,1. Dans un autre mode de réalisation le pigment inorganique jaune de formule Pr2MoZrO8, a des coordonnées chromatiques de L*= 74,7, a*= -3,7, b*= 54,6. Dans un autre mode de réalisation le pigment inorganique jaune comprend (ou est constitué par) au moins un pigment inorganique jaune de formule APr2MoO7 a les coordonnées chromatiques suivantes conformément aux échelles de couleur CIE 1976 : MgPr2MoO7, L*= 81,1 , a*= -9,1 , b*= 53,5 ; CaPr2MoO7, L*= 78,7 , a*= -5,6 , b*= 52,8 ; SrPr2MoO7, L*= 79,5 , a*= -5, 8 , b*= 50,3 ; BaPr2MoO7, L*= 77,1 , a*= -6,1 , b*= 49,3. La présente invention propose en outre un procédé pour la préparation de pigment inorganique jaune de formule générale APr2MoTm,O6+& où Tm = Ti ou Zr ; x= 0 ou 1, A est facultatif et choisi parmi Mg, Ca, Sr, Ba et une combinaison de ceux-ci; qui comprend le mélange des oxydes de métaux solides constituants respectifs dans un rapport stoechiométrique, suivi par une calcination à une température dans la plage de 900 à 1100 C dans une atmosphère d'air, pendant une durée de 6 à 9 h pour obtenir le produit souhaité. & est un nombre entier tel que défini plus tôt et choisi de manière à satisfaire la valence de la formule générale. Le plus souvent, & représente 0, 1 ou 2. Selon un mode de réalisation particulier de l'invention une ou plusieurs des caractéristiques ci-dessous : - l'oxyde de métal solide utilisé dans le procédé comprend ou est un oxyde de métal alcalino- terreux solide; dans ce cas, l'oxyde de métal alcalino-terreux solide est de préférence choisi dans le groupe constitué de MgCO3, CaCO3, SrCO3 et/ou BaCO3; l'oxyde de métal solide utilisé dans le procédé comprend ou est un oxyde de métal de transition solide; dans ce cas, l'oxyde de métal de transition solide est de préférence choisi dans le groupe constitué de TiO2, ZrO2 et/ou (NH4)6Mo7O24.4H2O; - l'oxyde de métal solide utilisé dans le procédé comprend ou est l'oxyde de praséodyme solide de formule Pr6O11. - le pigment inorganique jaune obtenu par le procédé répond à l'une des formules suivantes : i) Pr2MoO6, ii) Pr2MoTiO8, iii) Pr2MoZrO8, iv) MgPr2MoO7, v) CaPr2MoO7, vi) SrPr2MoO7, vii) BaPr2MoO7 Le procédé selon l'invention peut en particulier être mis en oeuvre pour la préparation des pigments suivants : - un pigment inorganique jaune de formule générale Pr2MoO6 ; dans ce cas, les oxydes de métaux solides sont généralement l'oxyde de praséodyme et l'oxyde de molybdène, par exemple les oxydes de métaux solides sont Pr6O11 et (NH4)6Mo7O24.4H2O; le pigment inorganique jaune obtenu a alors des coordonnées chromatiques de L* (luminance) = 80,3, a* (l'axe rouge-vert) = -6,5, b* (l'axe jaune-bleu) = 64,6; - un pigment inorganique jaune de formule Pr2MoTiO8 ; dans ce cas, les oxydes de métaux solides sont généralement l'oxyde de praséodyme, l'oxyde de titane et l'oxyde de molybdène, par exemple les oxydes de métaux solides sont Pr6O11, TiO2 et (NH4)6Mo7O24.4H2O; le pigment inorganique jaune obtenu a alors des coordonnées chromatiques de L*= 88,4, a*= -13,7, b*= 43,1; - un pigment inorganique jaune de formule Pr2MoZrO8 ; dans ce cas, les oxydes de métaux solides sont généralement l'oxyde de praséodyme, l'oxyde de zirconium et l'oxyde de molybdène, par exemple les oxydes de métaux solides sont Pr6O11, ZrO2 et (NH4)6Mo7O24.4H2O; le pigment inorganique jaune obtenu a alors des coordonnées chromatiques de L*= 74,7, a*= -3,7, b*= 54,6; - un pigment inorganique jaune comprenant (ou constitué de) au moins un pigment inorganique jaune de formule APr2MoO7, dans laquelle A = Mg, Ca, Sr ou Ba; dans ce cas, les oxydes de métaux solides sont généralement l'oxyde de praséodyme, l'oxyde de molybdène et au moins un des oxydes de A, par exemple les oxydes de métaux solides sont Pr6O11, (NH4)6Mo7O24.4H2O, MgCO3 et/ou CaCO3 et/ou SrCO3 et/ou BaCO3; le pigment inorganique jaune obtenu a alors les coordonnées chromatiques suivantes conformément aux échelles de couleur CIE 1976 : MgPr2MoO7, L*= 81,1 , a*= -9,1 , b*= 53,5 ; CaPr2MoO7, L*= 78,7 , a*= -5,6 , b*= 52,8 ; SrPr2MoO7, L*= 79,5 , a*= -5,8 , b*= 50,3 ; BaPr2MoO7, L*= 77,1 , a*= -6, 1 , b*= 49,3. Brève description des dessins : Figure 1 : diagramme de diffraction aux rayons X sur poudre de Pr2MoO6. Figure 2 : spectres de réflectance diffuse de Pr2MoO6. Figure 3 : diagrammes de diffraction aux rayons X sur poudre de Pr2TmMoO8 (Tm = Ti ou Zr). Figure 4 : spectres de réflectance diffuse de Pr2TmMoO8 (Tm = Ti ou Zr). Figure 5 : diagrammes de diffraction aux rayons X sur poudre de pigments APr2MoO7 (A = Mg, Ca, Sr, ou Ba). Figure 6 : spectres de réflectance diffuse de pigments APr2MoO7 (A = Mg, Ca, Sr, ou Ba). Description détaillée de l'invention Un but de la présente invention est de proposer des pigment jaunes non toxiques ayant la formule, Pr2MoTm,O6+& (Tm = Ti ou Zr et x= 0 ou 1) et APr2MoO7 [A = Mg, Ca, Sr ou Ba] pour des applications dans des peintures, des plastiques, des verres, des céramiques. Des produits chimiques de pureté élevée tels que MgCO3, CaCO3, SrCO3, BaCO3, TiO2, ZrO2, (NH4)6Mo7O24.4H2O et Pr6O11 sont pesés dans un rapport stoechiométrique, broyés dans un broyeur à boulets et calcinés dans la plage de 900 à 1200 C pendant 3 à 12 h à l'air. Les poudres calcinées soigneusement broyées sont utilisées pour la caractérisation des pigments. Les propriétés de pureté de phase et optiques des pigments préparés ont été étudiées. Les exemples suivants sont présentés à titre d'illustration et ne doivent donc pas être considérés comme limitant la portée de l'invention. Exemple 1 10 Préparation de pigment jaune Pr2MoO6 Cet exemple concerne la préparation de pigment Pr2MoO6. Pr6O11 (pureté 99,9 %) et (NH4)6Mo7O24.4H2O (pureté 99,9 %) sont soigneusement mélangés dans un rapport stoechiométrique dans un mortier en agate avec un pilon. Le mélange est 15 calciné à 1050 C pendant 9 h à l'air. Les poudres obtenues sont examinées au moyen de la diffraction X sur poudre (XRD) en utilisant le rayonnement CuKal à filtre Ni avec un diffractomètre Philips X'pert Pro. Le diagramme XRD du composé représenté sur la Figure 1 est en accord satisfaisant avec le fichier de diffraction X sur poudre : PDF n 24-913. L'analyse morphologique a été effectuée au moyen 20 d'un microscope électronique à balayage JEOL JSM û 5600LV SEM. La taille de particule du pigment varie dans la plage de 1 à 2 pm. Les réflectances optiques des poudres ont été mesurées avec un spectrophotomètre UV-visible (Shimadzu, UV-2450) en utilisant du sulfate de baryum en tant que référence et sont représentées sur la Figure 2. Les coordonnées chromatiques, déterminées 25 conformément aux échelles de couleur CIE-LAB 1976 sont L*= 80,3, a*= -6,5, b*= 64,6. Les valeurs a* (l'axe rouge-vert) et b* (l'axe jaune-bleu) indiquent la tonalité chromatique. La valeur L* représente la luminance ou l'obscurité de la couleur par rapport à une échelle de gris neutre. 30 Exemple 2 Préparation de pigments jaunes Pr2MoTmO8 (Tm = Ti ou Zr)5 Cet exemple décrit la synthèse de Pr2MoTmO8 (Tm = Ti ou Zr). TiO2 (pureté 99, 9 %), ZrO2 (pureté 99,9 %), Pr6O11 (pureté 99,9 %) et (NH4)6Mo7O24.4H2O (pureté 99,9 %) sont soigneusement mélangés dans un rapport stoechiométrique dans un mortier en agate avec un pilon. Le mélange est calciné à 1100 C pendant 9 h à l'air. Les poudres obtenues sont examinées par diffraction aux rayons X sur poudre (XRD) en utilisant le rayonnement CuKal à filtre Ni avec un diffractomètre Philips X'pert Pro. Le diagramme XRD du composé représenté sur la Figure 3 est en accord satisfaisant avec le fichier de diffraction X sur poudre : PDF n 49-0601. L'analyse morphologique a été effectuée au moyen d'un microscope électronique à balayage JEOL JSM û 5600LV SEM. Il a été observé que la taille de particule des poudres de pigment varie dans la plage de 1 à 5 pm. La réflectance optique de la poudre a été mesurée avec un spectrophotomètre UV-visible (Shimadzu, UV-2450) en utilisant du sulfate de baryum en tant que référence et est représentée sur la Figure 4. Les coordonnées chromatiques, déterminées conformément aux échelles de couleur CIE-LAB 1976 sont : Pr2MoTiO8, L*= 88,4 , a*= -13,7 , b*= 43,1. Pr2MoZrO8, L * = 74,7 , a* _ -3,7 , b* = 54,6. Exemple 3 Préparation de pigments jaunes APr2MoO, (A = Mg, Ca, Sr ou Ba) Cet exemple concerne la synthèse de APr2MoO7 (A = Mg, Ca, Sr ou Ba). MgCO3 (pureté 99,9 %), CaCO3 (pureté 99,9 %), SrCO3 (pureté 99,9 %), BaCO3 (pureté 99,9 %), Pr6O11 (99,9 %) et (NH4)6Mo7O24.4H2O (99,9 %) sont soigneusement mélangés dans un rapport stoechiométrique dans un mortier en agate avec un pilon. Le mélange est calciné à 950 C pendant 6 h à l'air. Les poudres obtenues sont examinées par diffraction aux rayons X sur poudre (XRD) en utilisant le rayonnement CuKal à filtre Ni avec un diffractomètre Philips X'pert Pro. Le diagramme XRD du composé est représenté sur la Figure 5. Les diagrammes XRD peuvent être indexés aux phases associées à la fergusonite. L'analyse morphologique a été effectuée au moyen d'un microscope électronique à balayage JEOL JSM û 5600LV SEM. La taille de particule du pigment varie dans la plage de 1 à 5 pm. La réflectance optique de la poudre a été mesurée avec un spectrophotomètre UV-visible (Shimadzu, UV-2450) en utilisant du sulfate de baryum en tant que référence et est représentée sur la Figure 6. Les coordonnées chromatiques, déterminées conformément aux échelles de couleur CIE-LAB 1976 BaPr2MoO7, L*= 77,1 , a*= -6,1 , b*= 49,3. Avantages Un avantage de la présente invention est qu'elle fournit des pigments jaunes à base d'oxydes de métal alcalino-terreux, de praséodyme et de transition, exempts de métal toxique. Un autre avantage est qu'elle fournit des pigments jaunes exempts de métal toxique avec de meilleures propriétés chromatiques pour application industrielle. sont : MgPr2MoO7, L*= 81,1 , a*= -9,1 , b*= 53,5 ; CaPr2MoO7, L*= 78,7 , a*= -5,6 , b*= 52, 8 ; SrPr2MoO7, L*= 79,5 , a*= -5,8 , b*= 50,3 ; 20 Revendications 1. Pigment inorganique jaune comprenant du praséodyme, du molybdène, des oxydes d'un autre métal de transition choisi parmi le titane, le zirconium et une combinaison de ceux-ci, facultativement avec un métal alcalino-terreux A et ledit pigment inorganique jaune a une formule générale APr2MoTm,O6+& où Tm = Ti ou Zr et x= 0 ou 1. 2. Pigment jaune selon la revendication 1, dans lequel le métal alcalino-terreux A utilisé est choisi dans le groupe constitué de Mg, Ca, Sr, Ba et une combinaison de ceux-ci. 3. Pigment jaune selon l'un quelconque des revendications 1 et 2, comprenant du praséodyme, du molybdène et au moins un oxyde de métal alcalino-terreux et ayant une formule générale APr2MoO7 dans laquelle A = Mg, Ca, Sr ou Ba. 4. Pigment jaune selon la revendication 1 de formule générale Pr2MoO6 ayant des coordonnées chromatiques de L* (luminance) = 80,3, a* (l'axe rouge-vert) = -6,5, b* (l'axe jaune-bleu) = 64,6. 5. Pigment jaune selon la revendication 1 de formule Pr2MoTiO8, ayant des coordonnées chromatiques de L*= 88,4, a*= -13,7, b*= 43,1. 6. Pigment jaune selon la revendication 1 de formule Pr2MoZrO8, ayant des coordonnées chromatiques de L*= 74,7, a*= -3,7, b*= 54,6. 7. Pigment jaune selon l'une quelconque des revendications 1 à 3, comprenant au moins un pigment de formule APr2MoO7, dans laquelle A représente Mg, Ca, Sr ou Ba, le dit pigment ayant les coordonnées chromatiques suivantes conformément aux échelles de couleur CIE 1976 : MgPr2MoO7, L*= 81,1 , a*= -9,1 , b*= 53,5 ; CaPr2MoO7, L*= 78,7 , a*= -5, 6 , b*= 52,8 ; SrPr2MoO7, L*= 79,5 , a*= -5,8 , b*= 50,3 ; BaPr2MoO7, L*= 77,1 , a*= -6,1, b*= 49,3. 8. Procédé pour la préparation de pigment inorganique jaune de formule générale APr2MoTm,,O6+& dans laquelle Tm = Ti ou Zr ; x= 0 ou 1 ; A est facultatif et choisi parmi Mg, Ca, Sr, Ba et une combinaison de ceux-ci, qui comprend le mélange des oxydes de métaux solides constituants respectifs dans un rapport stoechiométrique, suivi par une calcination à unetempérature dans la plage de 900 à 1100 C dans une atmosphère d'air, pendant une durée de 6 à 9 h pour obtenir le produit souhaité. 9. Procédé selon la revendication 8, dans lequel l'oxyde de métal solide utilisé comprend un oxyde de métal alcalino-terreux solide choisi dans le groupe constitué de MgCO3, CaCO3, SrCO3 et/ou BaCO3. 10. Procédé selon l'une quelconque des revendications 8 et 9, dans lequel l'oxyde de métal solide utilisé comprend un oxyde de métal de transition solide choisi dans le groupe constitué de TiO2, ZrO2 et/ou (NH4)6Mo7O24.4H2O. 11. Procédé selon l'une quelconque des revendications 8 à 10, dans lequel l'oxyde de métal solide utilisé comprend de l'oxyde de praséodyme de formule Pr6O11. 12. Procédé selon l'une quelconque des revendications 8 à 11, dans lequel le pigment inorganique jaune obtenu répond à l'une des formules suivantes : i) Pr2MoO6 ii) Pr2MoTiO8 iii) Pr2MoZrO8, iv) MgPr2MoO7, v) CaPr2MoO7, vi) SrPr2MoO7, vii) BaPr2MoO7. 13. Procédé selon la revendication 8, pour la préparation d'un pigment inorganique jaune selon la revendication 4, dans lequel les oxydes de métaux solides utilisés sont l'oxyde de praséodyme et l'oxyde de molybdène, ce par quoi on obtient un pigment inorganique jaune de formule générale Pr2MoO6 ayant des coordonnées chromatiques de L* (luminance) = 80,3, a* (l'axe rouge-vert) = -6,5, b* (l'axe jaune-bleu) = 64,6. 14. Procédé selon la revendication 8, pour la préparation d'un pigment inorganique jaune selon la revendication 5, dans lequel les oxydes de métaux solides utilisés sont l'oxyde de praséodyme, l'oxyde de titane et l'oxyde de molybdène, ce par quoi on obtient un pigment inorganique jaune de formule générale Pr2MoTiO8 ayant des coordonnées chromatiques de L*= 88,4, a*= -13,7, b*= 43,1. 15. Procédé selon la revendication 8, pour la préparation d'un pigment inorganique jaune selon la revendication 6, dans lequel les oxydes de métaux solides utilisés sont l'oxyde de praséodyme, l'oxyde de zirconium et l'oxyde de molybdène, ce par quoi on obtient un pigment inorganique jaune de formule générale Pr2MoZrO8 ayant des coordonnées chromatiques de L*= 74,7, a*= -3,7, b*= 54,6. 16. Procédé selon la revendication 8, pour la préparation d'un pigment inorganique jaune selon la revendication 7, dans lequel les oxydes de métaux solides utilisés sont l'oxyde de praséodyme, l'oxyde de molybdène et au moins un des oxydes de A, A représentant Mg, Ca, Sr ou Ba, ce par quoi on obtient un pigment inorganique jaune comprenant au moins un pigment inorganique jaune de formule générale APr2MoO7 ayant les coordonnées chromatiques suivantes conformément aux échelles de BaPr2MoO7, L*= 77,1 , a*= -6,1, b*= 49,3. couleur CIE 1976 : , b*= 53,5 ; MgPr2MoO7, L*= 81,1 , a*= -9,1 CaPr2MoO7, L*= 78,7 , a*= -5,6 , b*= 52,8 ; SrPr2MoO7, L*= 79,5 , a*= -5,8 , b*= 50,3 ;